(57)【要約】【課題】オイルレスフューザを採用するエレクトログラフィーに使用するのに特に適した写真用紙を提供する。【解決手段】本発明にかかる写真用紙コーティング組成物は、約４０重量％までのポリエステルとろうとを含む溶剤を含み、前記ポリエステルは前記溶剤中に分子分散され、前記ろう（ｗａｘ）は約３．０μｍまでの粒子として供給される。【選択図】　　　　なし【特許請求の範囲】
【請求項１】
約４０重量％までのポリエステルとろう（ｗａｘ）とを含む溶剤であって、前記ポリエステルは前記溶剤中に分子分散され、前記ろう（ｗａｘ）は約３．０μｍまで粒子として供給される溶剤を有する写真用紙コーティング組成物。
【請求項２】
前記組成物は約９８：２から約８５：１５までの重量比のポリエステル：ろう（ｗａｘ）を含む請求項１記載の組成物。
【請求項３】
前記ポリエステルが、ポリ（プロポキル化ビフェノールＡフマル酸）のポリエステル、テレフタル酸／ビスフェノールＡエチレン付加物／シクロヘキサンジメタノールから構成されるポリエステル樹脂、またはイソフタル酸およびノナン二酸とジオール類およびトリオール類とから形成された低分子量の分枝コポリエステル類、およびそれらの混合物からなる群から選択される請求項２記載の組成物。
【請求項４】
前記溶剤が、トルエン、メチルエチルケトン、イソプロパノール、ジオキソランおよびこれらの混合物からなる群から選択される請求項３記載の組成物。
【請求項５】
基質と、
前記基質上のコーティングと、
を備え、オイルレスフューザ電子写真エンジンにおいて前記コーティング上で画像全体の光沢で均一トナー画像を作成することができる写真用紙。
【請求項６】
前記コーティングが約３μｍまでのろう（ｗａｘ）粒子が分散されたポリエステルを含む請求項５記載の写真用紙。
【請求項７】
せん断攪拌下、溶剤中で約４０重量％までのポリエステル／ろう（ｗａｘ）粒子を混合する工程を含む写真用紙コーティング組成物を製造するためのプロセス。
【請求項８】
約４０重量％までのポリエステルとろう（ｗａｘ）を含む溶剤組成物であって、前記ポリエステルが前記溶剤内に分子分散され、前記ろう（ｗａｘ）が約３．０μｍまでの粒子として提供される組成物をセルロース基質に塗布する工程と、
前記組成物を乾燥させ、前記溶剤を蒸発させ、前記基質上に約８μｍまでのコーティングを形成する工程と、
を含むオイルレスフューザロールに付着しないコート写真用紙の製造方法。
【発明の詳細な説明】
【０００１】
【発明の属する技術分野】
この発明は紙、より詳細にはエレクトログラフィー（ｅｌｅｃｔｒｏｇｒａｐｈｙ）用紙に関する。より詳細には、この発明は、例えばオイルレスフューザ（ｏｉｌ−ｌｅｓｓ　ｆｕｓｅｒ）を採用する電子写真エンジン（ｅｎｇｉｎｅ）およびコーティング組成物を基質に提供するための方法において使用するための、コーティングとして支持基質に塗布するためのコーティング組成物に関する。
【０００２】
【従来の技術】
一定のポリエステルコート紙は周知である。例えば、米国特許第５，６２７，１２８号、第５，５３４，４７９号および第４，６９２，６３６号を参照文献として引用する。
【０００３】
米国特許第４，６６３，２１６号では、（１）多層基質と、（２）基質（１）の１つの表面上に形成された無機微細粉末のない熱写真用（ｔｈｅｒｍｏｐｈｏｔｏｇｒａｐｈｉｃ）樹脂の透明フィルム層と、（３）特定の材料のプライマー層と、から構成される合成紙が開示されている。基質（１）は（１ａ）熱写真用樹脂の二軸伸長フィルムのベース層と、８から６５重量％の無機微細粉末を含む熱写真用樹脂の一軸伸長フィルムから構成される表面層（１ｂ）および裏面層（１ｃ）とを含む。
【０００４】
さらに、米国特許第４，７０５，７１９号では、二軸伸長熱写真用樹脂フィルムのベース層（１ａ）と、ベース層の対向面の少なくとも１つ上に設けられ、紙−線（ペーパー−ライン（ｐａｐｅｒ−ｌｉｎｅ））層（１ｂ）と表面層（１ｃ）を含むラミネートとを含む多層樹脂フィルムの合成紙が開示されている。紙の様な層は８から６５重量％の無機微細粉末を含む熱写真用樹脂の一軸伸長フィルムを含み、表面層は熱写真用樹脂の一軸伸長フィルムを含む。
【０００５】
米国特許第４，８６８，５８１号では、ゼラチンとデンプンの混合物を含むインク受理（リシービング：ｒｅｃｅｉｖｉｎｇ）層でオーバーコートされたポリ（オレフィン）コート紙を含むインクジェット印刷用の不透明な紙を基本とする受理材料が開示されている。伝えられる所によれば、これらの受理材料は光沢、良好な色密度を示し、防汚性を有する。インクジェット印刷装置を用いて図入りで画像化されると、そのような受理材料では許容可能な概観および感じを有する画像が可能となるかもしれないが、その受理材料上の画像は、写真プリントから習慣的に予想され、そのプリントにより表される品質と同じ高い品質であるとは考えられない。
【０００６】
米国特許第６，１７７，２２２号および米国特許第６，３２６，０８５号では、基質上に画像を形成し、トナーを用いてその画像を現像するための方法が開示されている。ポリ（プロポキシル化ビスフェノールＡフマル酸）樹脂、テレフタル酸、ビスフェノールＡ−エチレンオキシド付加物、シクロヘキサンジメタノールのポリエステル樹脂またはイソフタル酸およびノナン二酸とジオール類およびトリオール類とから形成される低分子量、約１０００から約５０，０００までの分枝コポリエステルであるポリエステルのコーティングが提供されるコート基質も開示されている。
【０００７】
【発明が解決しようとする課題】
上記材料およびプロセスはその所期の目的には適しているかもしれないが、オイルレスフューザを採用するエレクトログラフィーに使用するのに特に適した写真用紙が必要である。
【０００８】
【課題を解決するための手段】
この発明の特徴はこの中で示した利点の多くを有する写真用紙を提供することである。
【０００９】
この発明の他の特徴は、均一の光沢を有する現像画像が可能で、この中で説明した組成物などの紙上のコーティングはオイルレスフューザに付着せず、そのため高い光沢および高い画像品質を有する滑らかな画像表面が得られる、電子写真画像形成システムにおいて使用するのに特に適した電子写真用紙を含む写真用紙を提供することである。
【００１０】
この発明のさらに他の特徴は、視認可能な画像全体にわたり均一な光沢を有し、その光沢はハロゲン化銀プリントに比べ改善されている画像が得られる、電子写真オイルレスフューザと共に使用することができる写真用紙を提供することである。
【００１１】
本発明の１つの観点によれば、約４０重量％までのポリエステルとろう（ｗａｘ）とを含む溶剤を有する写真用紙コーティング組成物が提供される。
【００１２】
本発明の他の観点によれば、約４０重量％までのポリエステルとろう（ｗａｘ）とを含む溶剤を有し、前記ポリエステルが有機溶剤全体にわたり分子分散され、ろう（ｗａｘ）は直径約３μｍまでのろう（ｗａｘ）粒子として提供される写真用紙コーティング組成物が提供される。
【００１３】
本発明のさらに別の観点によれば、せん断攪拌下、溶剤中で、約４０重量％までのポリエステル／ろう（ｗａｘ）固体分散物を混合する工程を含む、写真用紙コーティング組成物を製造するためのプロセスが提供される。
【００１４】
本発明の他の観点によれば、基質と、その基質上のコーティングとを備え、オイルレスフューザ電子写真エンジンにおいてコーティング上の画像全体の光沢が実質的に均一であるトナー画像を作成することができる写真用紙が提供される。
【００１５】
本発明のさらに別の観点によれば、約４０重量％までのポリエステルとろう（ｗａｘ）を含む溶剤組成物であって、前記ポリエステルは前記溶剤中に分子分散され、前記ろう（ｗａｘ）は約３．０μｍまでの粒子として提供される、溶剤組成物をセルロース基質に塗布する工程と、前記組成物を乾燥させ前記溶剤を蒸発させ、前記基質上に約８μｍまでのコーティングを形成する工程と、を含むオイルレスフューザに付着しないコート写真用紙を製造するためのプロセスが提供される。
【００１６】
【発明の実施の形態】
この発明はオイルレスカラーエンジンにおいて使用される写真用紙に適用するための新規コーティング組成物に関する。コーティング組成物は写真用紙上でコーティングを形成し、そのコーティングはオイルレスフューザロール上で付着しにくく、巻き付きにくい。この発明はまた、オイルレスフューザロールへの写真用紙の付着を防止する新規コーティングを有する新規写真用紙に関する。
【００１７】
本発明の観点は、溶剤中にポリエステルとろう（ｗａｘ）とを含み、ろう（ｗａｘ）はμｍサイズの粒子として提供され、ポリエステルは溶剤中に分子分散されている新規写真用紙コーティング組成物；オイルレスフューザロールに付着しない様々な基質上で使用するのに適した新規コーティング；オイルレスカラーエンジンにおいて使用するのに適した写真用紙基質上で使用するためのポリエステル／ろう（ｗａｘ）写真用紙コーティング組成物を製造する工程を含むプロセスに関する。他の観点はポリエステルとろう（ｗａｘ）のコーティングを有し、コーティングによりカラーエンジン内のオイルレスフューザ上で付着せず、巻き付かないコート写真用紙；高い絶対光沢、低い光沢格差および高い画像品質を提供するコート写真用紙に関する。さらに他の観点は、オイルレスフューザロール上で詰まらず、付着せず、巻き付かないコート写真用紙の製造に関する。
【００１８】
この発明は、セルロース基質などの基質と、ポリエステル／ろう（ｗａｘ）組成物からなる前記基質上のコーティングとを備え、そのコーティングは好ましくは薄く、例えば、厚さゲージ、ヘイデンハイン（Ｈｅｉｄｅｎｈａｉｎ）のモデルＭＴ−１２により測定すると、約１μｍから約１５μｍ、または約１μｍから約１０μｍ、あるいはさらに好ましくは約２から約８μｍの厚さであり、均一な光沢のある画像が可能なコート写真用紙に関する。より特定的には、本発明によれば、高い、例えば、７５°光沢度計、パシフィックサイエンティフィック（Ｐａｃｉｆｉｃ　Ｓｃｉｅｎｔｉｆｉｃ）のグロスガード（Ｇｌｏｓｓｇａｒｄ）で測定すると約５０から約１００グロス単位（ｇｌｏｓｓ　ｕｎｉｔ、ＧＵ）の画像であって、その光沢が均一であり、すなわち光沢が画像上で有意に変化または変動せず、光沢レベルの格差が減少され、または最小に抑えられた画像を作成するためのプロセスが提供される。さらに、コーティングによりオイルレスフューザロールに付着しない表面が写真用紙に提供される。
【００１９】
本発明のコーティング組成物は約４０重量％までのポリエステルとろう（ｗａｘ）とを有する有機溶剤を含む。ポリエステルは溶剤中に分子分散され、ろう（ｗａｘ）はμｍサイズの粒子として提供される。より好ましくは、コーティング組成物は、組成物中に約１０重量％から約４０重量％までのポリエステルとろう（ｗａｘ）とを含み、さらに好ましくは約１５重量％から約２５重量％までのポリエステルとろう（ｗａｘ）とを含む。
【００２０】
本発明のコーティング組成物はポリエステル／ろう（ｗａｘ）の粉末形態の固体粒子を適した有機溶剤と混合することにより作製される。粉末粒子は適したポリエステル樹脂と適したろう（ｗａｘ）とを約９８：２から約８５：１５、より好ましくは約９６：４から約９０：１０の重量比で含む。粒子サイズは直径が約１０μｍから約５０μｍ、より好ましくは約１０μｍから約２０μｍ、最も好ましくは約１０μｍである。一般に粒子サイズが約１０μｍから約５０μｍまでの範囲にある限り、様々なサイズのポリエステル／ろう（ｗａｘ）粒子混合物を使用して組成物を作製することができることは、当業者であれば理解される。有機溶剤に添加するポリエステルとろう（ｗａｘ）の最初の粒子は、その中にろう（ｗａｘ）が分散されたポリエステルマトリクスである。そういうものだから、ポリエステルはせん断条件下で有機溶剤中に溶解し、分子分散するが、ろう（ｗａｘ）はせん断条件下では有機溶剤に溶解せず、むしろ直径約３．０μｍ、より好ましくは約２．０μｍまでの微小粒子を形成する。
【００２１】
コーティング組成物の微小粒子の一部を形成するポリエステルは、適したポリエステル樹脂または同様のポリマーまたはそのような混合物を含んでもよい。例えば、ポリエステルはより特定的にはポリ（プロポキシル化ビスフェノールＡフマル酸）樹脂、ポリ（テレフタル酸ビスフェノール−Ａ−エチレンオキシド付加生成物）、シクロヘキサンジメタノールからなるポリエステル樹脂、またはイソフタル酸およびノナン二酸とジオール類およびトリオール類から形成される低分子量、例えば約１，０００から約５０，０００、好ましくは約２０，０００Ｍｗの分枝コポリエステルを含んでもよい。そのような樹脂はボスチク社（Ｂｏｓｔｉｋ　Ｃｏｍｐａｎｙ）から入手可能なビッテル（Ｖｉｔｅｌ）５８３３Ｂ（登録商標）またはビッテル（Ｖｉｔｅｌ）５８３３（登録商標）である。他の適したコーティングは、例えば米国特許第３，５９０，０００号のポリエステル類を含む周知のポリエステル類およびその混合物から選択してもよい。
【００２２】
コーティング組成物のポリエステル／ろう（ｗａｘ）微小粒子において使用するための適したろう（ｗａｘ）は、モンタンエステルろう、モンタン酸ろう、ステアルアミドろう、カルナウバろうおよびそれらの混合物を含んでもよい。そのようなろう（ｗａｘ）の具体的な例としては、リコワックス（Ｌｉｃｏｗａｘ）　Ｆ（登録商標）（クラリアントコーポレーション（Ｃｌａｒｉａｎｔ　Ｃｏｒｐｏｒａｔｉｏｎ）により供給されるモンタンエステルろう）、リコワックス（Ｌｉｃｏｗａｘ）　Ｅ（登録商標）（クラリアントコーポレーションにより供給されるモンタンエステルろう）、リコワックス（Ｌｉｃｏｗａｘ）　Ｓ（登録商標）（クラリアントコーポレーションにより供給されるモンタン酸ろう）、リコワックス（Ｌｉｃｏｗａｘ）　ＬＰ（登録商標）（クラリアントコーポレーションにより供給されるモンタン酸ろう）、ケムアミド（Ｋｅｍａｍｉｄｅ）Ｗ４０（登録商標）（Ｃ．Ｗ．ウィトソ（Ｗｉｔｓｏ）により供給されるステアルアミドろう）、ハイミクロン（Ｈｙｍｉｃｒｏｎ）　Ｇ２７０（登録商標）（中京油脂社（Ｃｈｕｋｙｏ　Ｙｕｓｈｉ　Ｃｏｍｐａｎｙ）から供給されるステアルアミドろう）、ハイミクロン（Ｈｙｍｉｃｒｏｎ）　Ｈ９８２（登録商標）（中京油脂社から供給されるカルナウバろう）およびＳＬ５０６（登録商標）（エレメンティス　スペシャルティーズ（Ｅｌｅｍｅｎｔｉｓ　Ｓｐｅｃｉａｌｔｉｅｓ）から供給されるカルナウバろう）が挙げられるが、これらに限定されるものではない。
【００２３】
本発明では任意の適した基質を使用することができる。選択した基質は、インクジェット紙、オフセット紙または電子写真用紙として市販されている写真用紙としてもよい。１つの観点では、基質はセルロース基質であり、硬材クラフトおよび軟材クラフト織物（ファイバ：ｆｉｂｅｒ）のアルカリサイジング処理された（ｓｉｚｅｄ）および酸サイジング処理されたブレンドから構成される。このブレンドは約１０重量％から約９０重量％の軟材と約９０重量％から約１０重量％の硬材とを含む。硬材の例としては、ＳｅａＧＵＩＩ　Ｗ　乾燥漂白硬材クラフトが挙げられ、好ましくは例えば１つの実施の形態では約７０重量％の量で存在する。軟材の例としては、Ｌａ　Ｔｏｑｕｅ乾燥漂白軟材クラフトが挙げられ、例えば１つの実施の形態では３０重量％の量で存在する。これらのサイジング処理された基質はまた、約１から約６０、好ましくは約１から約２５重量％の有効量の顔料、例えば粘土（ジョージアカオリン社（Ｇｅｏｒｇｉａ　Ｋａｏｌｉｎ　Ｃｏｍｐａｎｙ）から入手可能、Ａｓｔｒｏ−ｆｉｌ　９０粘土、Ｅｎｇｅｌｈａｒｄ　Ａｎｓｉｌｅｘ粘土）、二酸化チタン（チオキシド社（Ｔｉｏｘｉｄｅ　Ｃｏｍｐａｎｙ）から入手可能、アナターゼグレードＡＨＲ）、珪酸カルシウムＣＨ−４２７−９７−８、ＸＰ−９７４（Ｊ．Ｍ．ハバー社（ＨｕｂｅｒＣｏｒｐｏｒａｔｉｏｎ））などを含んでもよい。また、サイジング処理された基質は様々な有効量のサイズ化学薬品（例えば、約０．２５重量％から約２５重量％のパルプ）、例えば、Ｍｏｎサイズ（モンサント社（Ｍｏｎｓａｎｔｏ　Ｃｏｍｐａｎｙ）から入手可能）、Ｈｅｒｃｏｎ−７６（ハーキュレス社（Ｈｅｒｃｕｌｅｓ　Ｃｏｍｐａｎｙ）から入手可能）、Ａｌｕｍ（鉄を含まないミョウバンとしてアライドケミカルズ（Ａｌｌｉｅｄ　Ｃｈｅｍｉｃａｌｓ）から入手可能）、および保持補助剤（Ｐｅｒｃｏｌ　２９２としてアライドコロイズ（Ａｌｌｉｅｄ　Ｃｏｌｌｏｉｄｓから）入手可能）を含んでもよい。本発明の実施の形態において本発明のために選択することができる市販の紙を含む紙のサイジング値は、例えば約０．４秒から約４，６８５秒まで変動し、約５０秒から約３００秒のサイジング範囲内にある紙が、主としてコスト削減のために、好ましい。多孔性であることが好ましい基質の多孔性は、例えば、熱転写、液体トナー現像、電子写真、インクジェットプロセスなどの様々な印刷技術に対してこれらの紙を使用できるようにするために、約１００ｍｉｌ／分から約１，２６０ｍｉｌ／分まで、好ましくは約１００から約６００ｍｉｌ／分まで変動する。
【００２４】
この発明のために選択することができる市販の内部および外部（表面）サイジング処理され、必要に応じて用いるバインダ中に分散されたデサイズ剤（ｄｅ−ｓｉｚｉｎｇ　ａｇｅｎｔ）で処理され、基質の厚さが例えば約５０μｍから約２００μｍで、好ましくは約１００μｍから約１７５μｍである基質の具体的な例としては、ジアゾ（Ｄｉａｚｏ）紙、グレイトレイクスオフセット（Ｇｒｅａｔ　Ｌａｋｅｓ　ｏｆｆｓｅｔ）などのオフセット紙、コンサーバトリー（Ｃｏｎｓｅｒｖａｔｒｅｅ）などのリサイクル紙、オートミメオ（Ａｕｔｏｍｉｍｅｏ）などのオフィス紙、エディ（Ｅｄｄｙ）液体トナー紙およびネクーサ（Ｎｅｋｏｏｓａ）、チャンピオン（Ｃｈｍａｍｐｉｏｎ）、ウィギンスティーペ（Ｗｉｇｇｉｎｓ　Ｔｅａｐｅ）、キメンス（Ｋｙｍｍｅｎｃｅ）、モド（Ｍｏｄｏ）、ドムター（Ｄｏｍｔａｒ）、ヴェイチリュート（Ｖｅｉｔｓｉｌｕｏｔｏ）およびサンヨー（Ｓａｎｙｏ）などの会社から入手可能なコピー紙が挙げられ、ゼロックス４０２４．Ｔ．Ｍ．およびサイジング処理された珪酸カルシウム−粘土添加紙が、その入手可能性および低いプリントスルーの観点から特に好ましい。
【００２５】
本発明の組成物では任意の適した溶剤を使用してもよい。本発明において使用するのに適した溶剤としては、トルエン、メチルエチルケトン、イソプロパノール、ジオキソランおよびこれらの混合物が挙げられるが、これらに限定されるものではない。好ましい溶剤系はトルエン対メチルエチルケトンの重量比が約８０：２０から３０：７０までの範囲にあり、より好ましくは重量比が約７０：３０から５０：５０の範囲にあるトルエン／メチルエチルケトン（ＭＥＫ）である。他の適した溶剤系としては例えばトルエン／イソプロパノール（重量比が約８０：２０から３０：７０まで）、トルエン／ジオキソラン（重量比が約８０：２０から３０：７０まで）、およびメチルエチルケトン／ジオキソラン／イソプロパノール（重量比が約４５：４５：１０）が挙げられる。
【００２６】
本発明の１つの観点では、写真用紙コーティング組成物は適度なせん断攪拌下、適した有機溶剤中で、約４０重量％までの、より好ましくは約１０から約４０重量％、さらに好ましくは約１５重量％から約２５重量％までのポリエステル／ろう（ｗａｘ）の直径が１０μｍから約５０μｍの粒子を混合することにより作製される。そういうものだから、ポリエステルは有機溶剤中に溶解する。ポリエステル／ろう（ｗａｘ）の微小粒子内に存在するようなろう（ｗａｘ）は有機溶剤には溶解せず、むしろせん断中に小さな微小粒子を形成する。その後、コーティング組成物は、２５μｍバッグフィルタなどの適したバッグフィルタを通して濾過し、収集する。
【００２７】
その後、コーティング組成物を、スロットコーティングヘッドを用いて望ましい基質に塗布して薄層とし、基質上にコーティングを形成する。基質に塗布したコーティング組成物を乾燥させ、基質上で厚さ約１０μｍまで、より好ましくは約２μｍから約８μｍの乾燥接着コーティングを得る。乾燥は、ろう（ｗａｘ）粒子がよりコーティング表面に移動するのに十分な温度および時間で行う。このように基質上に提供されたコーティングは選択された基質によく付着し、そのため基質から除去できない。得られたコーティングは全体に分散された直径約２μｍまでのろう（ｗａｘ）粒子を有するポリエステルを含む。１つの実施の形態では、コーティングのろう（ｗａｘ）粒子の約９０％を超えるものが約２μｍまでである。より好ましくはコーティングのろう（ｗａｘ）粒子の約９５％を超えるものが約２μｍまでである。さらにより好ましくは、コーティングのろう（ｗａｘ）粒子約９８％を超えるものが約２μｍまでであり、さらにより好ましくはコーティングの約９９％を超えるものが約２μｍまでである。
【００２８】
本発明の特定の実施の形態について、以下でより詳細に説明する。全ての部および％は特に記載がなければ重量部および重量％である。
【００２９】
【実施例】
電子写真カラープリントの光沢レベルの変動は特別に考案された示差光沢テストターゲットを用いて定量化することができる。テストターゲットは、シートの領域中に均一に離されて配置された５ｃｍの寸法の同じようにサイジング処理された正方形を９つ有する８　１／２×１１インチのシートから構成される。
【００３０】
９つの正方形は、以下のように各正方形上でのトナーカバレッジ（ｃｏｖｅｒａｇｅ）を変動させることにより達成される異なる光学密度を有する：０％カバレッジ（基質のみ）、１０％カバレッジ、２０％カバレッジ、４０％カバレッジ、６０％カバレッジ、８０％カバレッジ、１００％カバレッジ、緑色（２層のトナー）およびプロセス黒（３層のトナー）。このテストターゲットのプリントは所定の基質を用いて電子写真カラーコピー機／プリンタ上で作成される。得られた電子写真プリント上の９つの正方形の光沢レベルを、７５°光沢度計を用いて測定する。その後光沢レベルの変動を、トナー有効範囲の異なる９つの正方形から得られる最高光沢値と最低光沢値との間の光沢の差として規定する。
【００３１】
実施例１
適度なせん断攪拌下、樹脂／ろう（ｗａｘ）粒子を６０％のトルエンと４０％のメチルエチルケトンの溶剤混合物に添加し、適当に２時間混合することによりコーティング組成物を調製した。最終コーティング固体は約２５重量％であった。コーティング中で使用した樹脂はヴィッテル（Ｖｉｔｅｌ　５８５６Ｂ、登録商標）、低分子量非結晶ポリエステルであった。ろう（ｗａｘ）はモンタン酸ろう類から選択し、特にリコワックス（Ｌｉｃｏｗａｘ）Ｓ（登録商標）を使用した。樹脂のろう（ｗａｘ）に対する比率は約９２：８であった。
【００３２】
コーティング組成物を２５μｍバッグフィルタを通してステンレス鋼圧力ポット内に濾過した。コーティング基質は＃１　オフセット（Ｏｆｆｓｅｔ）Ｃ２Ｓオフセット（コンソリデイティッドペーパー社（Ｃｏｎｓｏｌｉｄａｔｅｄ　Ｐａｐｅｒ　Ｉｎｃ．）製の１６２ｇｓｍセンチュアグロスカバー（Ｃｅｎｔｕｒｅ　Ｇｌｏｓｓ　Ｃｏｖｅｒ））とした。スロットコーティングヘッドを用いてファウステルモデル（Ｆａｕｓｔｅｌ　Ｍｏｄｅｌ）ＴＴコーター上でコーティングを塗布した。スロット幅は４ｍｉｌ、ダイギャップは３ｍｉｌ、ウェブ速度は８ｐｍとした。乾燥は共に１３５℃で動作する２列の空気インピンジメント乾燥機を用いて行った。塗布した乾燥コーティング厚は約８μｍであった。最終コーティング品質は均一であり欠陥がなかった。最終コートシートの光沢は約７０ＧＵ（６０°Ｇａｒｄｉｎｅｒグロス）であった。
【００３３】
３つの異なるオイルレスフューザでファウステルコートシートの評価を行った：１）ＮＩＣＥ、ゼロックスＤＣ１２プリンタにおいて使用されるオイルレスバージョンのフューザ、２）ゼロックスＤＣ２００６プリンタにおいて使用されるオイルレスフューザおよび３）ゼロックスフェーザ（Ｐｈａｓｅｒ）７７００プリンタにおいて使用されるオイルレスフューザ。シートはいずれのオイルレスフューザにも付着せず、巻き付かず、コート材料のフューザロールへの移りはなかった。得られた溶融定着シートは高レベルの光沢（７５°グロス＞９０ＧＵ）を有した。
【００３４】
溶融定着シートについて、写真仕上げ用に特別に開発されたオイルレスプロトタイプユニットにおいて試験した。ユニットは冷却ゾーンを備えた加熱される滑らかなシームレスベルトから構成される。プロトタイプユニットによりプリントの光沢レベルが増大し、さらに光沢差が減少し、トナー輪郭が排除された。ゼロックスＤＣ２００６プリンタで画像形成され、溶融定着されたファウステルコート紙はプロトタイプユニットを通過した。プリントはオイルレスベルトから自由に解放され、材料は移らなかった。得られたプリントは高い絶対光沢（７５°グロス＝９９ＧＵ）、非常に低い光沢差（１ＧＵ未満）を有し、視認可能なトナー輪郭または画像欠陥はなかった。
【００３５】
実施例２
適度なせん断攪拌下、樹脂／ろう（ｗａｘ）粒子を６０％のトルエンと４０％のメチルエチルケトンの溶剤混合物に添加し、適当に２時間混合することによりコーティング組成物を調製した。最終コーティング固体は約３０重量％であった。コーティング中で使用した樹脂はヴィッテル（Ｖｉｔｅｌ）　５８５６Ｂ（登録商標）、低分子量非結晶ポリエステルであった。ろう（ｗａｘ）はモンタン酸ろう類から選択し、リコワックス（Ｌｉｃｏｗａｘ）Ｓ（登録商標）を使用した。樹脂のろう（ｗａｘ）に対する比率は約９４：６であった。
【００３６】
コーティング組成物を２５μｍバッグフィルタを通してステンレス鋼圧力ポット内に濾過した。コーティング基質は＃１　オフセット（Ｏｆｆｓｅｔ）Ｃ２Ｓオフセット（コンソリデイティッドペーパー社製の１６２ｇｓｍセンチュアグロスカバー）とした。スロットコーティングヘッドを用いてファウステルモデルＴＴコーター上でコーティングを塗布した。スロット幅は４ｍｉｌ、ダイギャップは３ｍｉｌ、ウェブ速度は８ｐｍとした。乾燥は共に１３５℃で動作する２列の空気インピンジメント乾燥機を用いて行った。塗布した乾燥コーティング厚は約６μｍであった。最終コーティング品質は均一であり欠陥がなかった。最終コートシートの光沢は約７０ＧＵ（６０°Ｇａｒｄｉｎｅｒグロス）であった。
【００３７】
３つの異なるオイルレスフューザでファウステルコートシートの評価を行った：１）ＮＩＣＥ、ゼロックスＤＣ１２プリンタにおいて使用されるオイルレスバージョンのフューザ、２）ゼロックスＤＣ２００６プリンタにおいて使用されるオイルレスフューザおよび３）ゼロックスフェーザ７７００プリンタにおいて使用されるオイルレスフューザ。シートはいずれのオイルレスフューザにも付着せず、巻き付かず、コート材料のフューザロールへの移りはなかった。得られた溶融定着シートは高レベルの光沢（７５°グロス＞９０ＧＵ）を有した。
【００３８】
実施例３
適度なせん断攪拌下、樹脂／ろう（ｗａｘ）粒子を６０％のトルエンと４０％のメチルエチルケトンの溶剤混合物に添加し、適当に２時間混合することによりコーティング組成物を調製した。最終コーティング固体は約２５重量％であった。コーティング中で使用した樹脂はヴィッテル（Ｖｉｔｅｌ）　５８５６Ｂ（登録商標）とヴィッテル２２００（登録商標）との重量比５０：５０混合物であった。ろう（ｗａｘ）はモンタン酸ろう類から選択し、リコワックス（Ｌｉｃｏｗａｘ）Ｓ（登録商標）を使用した。樹脂のろう（ｗａｘ）に対する比率は約９２：８であった。
【００３９】
コーティング組成物を２５μｍバッグフィルタを通してステンレス鋼圧力ポット内に濾過した。コーティング基質は＃１　オフセット（Ｏｆｆｓｅｔ）Ｃ２Ｓオフセット（コンソリデイティッドペーパー社製の１６２ｇｓｍセンチュアグロスカバー）とした。スロットコーティングヘッドを用いてファウステルモデルＴＴコーター上でコーティングを塗布した。スロット幅は４ｍｉｌ、ダイギャップは３ｍｉｌ、ウェブ速度は８ｐｍとした。乾燥は一方が５０℃で、もう一方が１０５℃で動作する２列の空気インピンジメント乾燥機を用いて行った。塗布した乾燥コーティング厚は約５μｍであった。最終コーティング品質は均一であり欠陥がなかった。最終コートシートの光沢は約８０ＧＵ（６０°Ｇａｒｄｉｎｅｒグロス）であった。
【００４０】
３つの異なるオイルレスフューザでファウステルコートシートの評価を行った：１）ＮＩＣＥ、ゼロックスＤＣ１２プリンタにおいて使用されるオイルレスバージョンのフューザ、２）ゼロックスＤＣ２００６プリンタにおいて使用されるオイルレスフューザおよび３）ゼロックスフェーザ７７００プリンタにおいて使用されるオイルレスフューザ。シートはいずれのオイルレスフューザにも付着せず、巻き付かず、コート材料のフューザロールへの移りはなかった。得られた溶融定着シートは高レベルの光沢（７５°グロス＞９０ＧＵ）を有した。
【００４１】
実施例４
適度なせん断攪拌下、樹脂／ろう（ｗａｘ）粒子を６０％のトルエンと４０％のメチルエチルケトンの溶剤混合物に添加し、適当に２時間混合することによりコーティング組成物を調製した。最終コーティング固体は約２５重量％であった。コーティング中で使用した樹脂はヴィッテル（Ｖｉｔｅｌ）　５８５６Ｂ（登録商標）とヴィッテル２２００（登録商標）の重量比７５：２５混合物であった。ろう（ｗａｘ）はモンタン酸ろう類から選択し、リコワックス（Ｌｉｃｏｗａｘ）Ｓ（登録商標）を使用した。樹脂のろう（ｗａｘ）に対する比率は約９４：６であった。
【００４２】
コーティング組成物を２５μｍバッグフィルタを通してステンレス鋼圧力ポット内に濾過した。コーティング基質は＃１　オフセット（Ｏｆｆｓｅｔ）Ｃ２Ｓオフセット（コンソリデイティッドペーパー社製の１６２ｇｓｍセンチュアグロスカバー）とした。スロットコーティングヘッドを用いてファウステルモデルＴＴコーター上でコーティングを塗布した。スロット幅は４ｍｉｌ、ダイギャップは３ｍｉｌ、ウェブ速度は８ｐｍとした。乾燥は一方が５０℃で、もう一方が１０５℃で動作する２列の空気インピンジメント乾燥機を用いて行った。塗布した乾燥コーティング厚は約８μｍであった。最終コーティング品質は均一であり欠陥がなかった。最終コートシートの光沢は約７５ＧＵ（６０°Ｇａｒｄｉｎｅｒグロス）であった。
【００４３】
３つの異なるオイルレスフューザでファウステルコートシートの評価を行った：１）ＮＩＣＥ、ゼロックスＤＣ１２プリンタにおいて使用されるオイルレスバージョンのフューザ、２）ゼロックスＤＣ２００６プリンタにおいて使用されるオイルレスフューザおよび３）ゼロックスフェーザ７７００プリンタにおいて使用されるオイルレスフューザ。シートはいずれのオイルレスフューザにも付着せず、巻き付かず、コート材料のフューザロールへの移りはなかった。得られた溶融定着シートは高レベルの光沢（７５°グロス＞９０ＧＵ）を有した。
【００４４】
実施例５
適度なせん断攪拌下、樹脂／ろう（ｗａｘ）粒子を５０％のトルエンと５０％のメチルエチルケトンの溶剤混合物に添加し、適当に２時間混合することによりコーティング組成物を調製した。最終コーティング固体は約２５重量％であった。コーティング中で使用した樹脂はヴィッテル（Ｖｉｔｅｌ）　５８５６Ｂ（登録商標）、低分子量非結晶ポリエステルであった。ろう（ｗａｘ）はカルナウバろう類から選択し、スリップアイド（ＳｌｉｐＡｙｄ）ＳＬ５０６（登録商標）を使用した。樹脂のろう（ｗａｘ）に対する比率は約９３：７であった。
【００４５】
コーティング組成物を２５μｍバッグフィルタを通してステンレス鋼圧力ポット内に濾過した。コーティング基質は＃１　オフセット（Ｏｆｆｓｅｔ）Ｃ２Ｓオフセット（コンソリデイティッドペーパー社製の１６２ｇｓｍセンチュアグロスカバー）とした。スロットコーティングヘッドを用いてファウステルモデルＴＴコーター上でコーティングを塗布した。スロット幅は４ｍｉｌ、ダイギャップは３ｍｉｌ、ウェブ速度は８ｐｍとした。乾燥は共に１３５℃で動作する２列の空気インピンジメント乾燥機を用いて行った。塗布した乾燥コーティング厚は約６μｍであった。最終コーティング品質は均一であり欠陥がなかった。最終コートシートの光沢は約８５ＧＵ（６０°Ｇａｒｄｉｎｅｒグロス）であった。
【００４６】
３つの異なるオイルレスフューザでファウステルコートシートの評価を行った：１）ＮＩＣＥ、ゼロックスＤＣ１２プリンタにおいて使用されるオイルレスバージョンのフューザ、２）ゼロックスＤＣ２００６プリンタにおいて使用されるオイルレスフューザおよび３）ゼロックスフェーザ７７００プリンタにおいて使用されるオイルレスフューザ。シートはいずれのオイルレスフューザにも付着せず、巻き付かず、コート材料のフューザロールへの移りはなかった。得られた溶融定着シートは高レベルの光沢（７５°グロス＞９０ＧＵ）を有した。
【００４７】
実施例６
適度なせん断攪拌下、樹脂／ろう（ｗａｘ）粒子を５０％のトルエンと５０％のメチルエチルケトンの溶剤混合物に添加し、適当に２時間混合することによりコーティング組成物を調製した。最終コーティング固体は約２５重量％であった。コーティング中で使用した樹脂はヴィッテル（Ｖｉｔｅｌ）　５８５６Ｂ（登録商標）、低分子量非結晶ポリエステルであった。ろう（ｗａｘ）はモンタンエステルろう類から選択し、リコワックス（Ｌｉｃｏｗａｘ）Ｆ（登録商標）を使用した。樹脂のろう（ｗａｘ）に対する比率は約９３：７であった。
【００４８】
コーティング組成物を２５μｍバッグフィルタを通してステンレス鋼圧力ポット内に濾過した。コーティング基質は＃１　オフセット（Ｏｆｆｓｅｔ）Ｃ２Ｓオフセット（コンソリデイティッドペーパー社製の１６２ｇｓｍセンチュアグロスカバー）とした。スロットコーティングヘッドを用いてファウステルモデルＴＴコーター上でコーティングを塗布した。スロット幅は４ｍｉｌ、ダイギャップは３ｍｉｌ、ウェブ速度は８ｆｐｍとした。乾燥は共に１３５℃で動作する２列の空気インピンジメント乾燥機を用いて行った。塗布した乾燥コーティング厚は約６μｍであった。最終コーティング品質は均一であり欠陥がなかった。最終コートシートの光沢は約７０ＧＵ（６０°Ｇａｒｄｉｎｅｒグロス）であった。
【００４９】
３つの異なるオイルレスフューザでファウステルコートシートの評価を行った：１）ＮＩＣＥ、ゼロックスＤＣ１２プリンタにおいて使用されるオイルレスバージョンのフューザ、２）ゼロックスＤＣ２００６プリンタにおいて使用されるオイルレスフューザおよび３）ゼロックスフェーザ７７００プリンタにおいて使用されるオイルレスフューザ。シートはいずれのオイルレスフューザにも付着せず、巻き付かず、コート材料のフューザロールへの移りはなかった。得られた溶融定着シートは高レベルの光沢（７５°グロス＞９０ＧＵ）を有した。
【００５０】
実施例７
適度なせん断攪拌下、樹脂／ろう（ｗａｘ）粒子を６０％のトルエンと４０％のメチルエチルケトンの溶剤混合物に添加し、適当に２時間混合することによりコーティング組成物を調製した。最終コーティング固体は約２５重量％であった。コーティング中で使用した樹脂はヴィッテル（Ｖｉｔｅｌ）　５８５６Ｂ（登録商標）、低分子量非結晶ポリエステルであった。ろう（ｗａｘ）はモンタンエステルろう類から選択し、リコワックス（Ｌｉｃｏｗａｘ）Ｅ（登録商標）を使用した。樹脂のろう（ｗａｘ）に対する比率は約９４：６であった。
【００５１】
コーティング組成物を２５μｍバッグフィルタを通してステンレス鋼圧力ポット内に濾過した。コーティング基質は＃１　オフセット（Ｏｆｆｓｅｔ）Ｃ２Ｓオフセット（コンソリデイティッドペーパー社製の１６２ｇｓｍセンチュアグロスカバー）とした。スロットコーティングヘッドを用いてファウステルモデルＴＴコーター上でコーティングを塗布した。スロット幅は４ｍｉｌ、ダイギャップは３ｍｉｌ、ウェブ速度は８ｆｐｍとした。乾燥は一方が５０℃で、もう一方が１０５℃で動作する２列の空気インピンジメント乾燥機を用いて行った。塗布した乾燥コーティング厚は約９μｍであった。最終コーティング品質は均一であり欠陥がなかった。最終コートシートの光沢は約６５ＧＵ（６０°Ｇａｒｄｉｎｅｒグロス）であった。
【００５２】
３つの異なるオイルレスフューザでファウステルコートシートの評価を行った：１）ＮＩＣＥ、ゼロックスＤＣ１２プリンタにおいて使用されるオイルレスバージョンのフューザ、２）ゼロックスＤＣ２００６プリンタにおいて使用されるオイルレスフューザおよび３）ゼロックスフェーザ７７００プリンタにおいて使用されるオイルレスフューザ。シートはいずれのオイルレスフューザにも付着せず、巻き付かず、コート材料のフューザロールへの移りはなかった。得られた溶融定着シートは高レベルの光沢（７５°グロス＞９０ＧＵ）を有した。
【００５３】
実施例８
適度なせん断攪拌下、樹脂／ろう（ｗａｘ）粒子を６０％のトルエンと４０％のイソプロパノールの溶剤混合物に添加し、適当に２時間混合することによりコーティング組成物を調製した。最終コーティング固体は約２５重量％であった。コーティング中で使用した樹脂はヴィッテル（Ｖｉｔｅｌ）　５８５６Ｂ（登録商標）、低分子量非結晶ポリエステルであった。ろう（ｗａｘ）はモンタンエステルろう類から選択し、リコワックス（Ｌｉｃｏｗａｘ）ＫＬＥ（登録商標）を使用した。樹脂のろう（ｗａｘ）に対する比率は約９４：６であった。
【００５４】
コーティング組成物を２５μｍバッグフィルタを通してステンレス鋼圧力ポット内に濾過した。コーティング基質は＃１　オフセット（Ｏｆｆｓｅｔ）Ｃ２Ｓオフセット（コンソリデイティッドペーパー社製の１６２ｇｓｍセンチュアグロスカバー）とした。スロットコーティングヘッドを用いてファウステルモデルＴＴコーター上でコーティングを塗布した。スロット幅は４ｍｉｌ、ダイギャップは３ｍｉｌ、ウェブ速度は８ｆｐｍとした。乾燥は一方が１００℃で、もう一方が１３５℃で動作する２列の空気インピンジメント乾燥機を用いて行った。塗布した乾燥コーティング厚は約８μｍであった。最終コーティング品質は均一であり欠陥がなかった。最終コートシートの光沢は約６５ＧＵ（６０°Ｇａｒｄｉｎｅｒグロス）であった。
【００５５】
３つの異なるオイルレスフューザでファウステルコートシートの評価を行った：１）ＮＩＣＥ、ゼロックスＤＣ１２プリンタにおいて使用されるオイルレスバージョンのフューザ、２）ゼロックスＤＣ２００６プリンタにおいて使用されるオイルレスフューザおよび３）ゼロックスフェーザ７７００プリンタにおいて使用されるオイルレスフューザ。シートはいずれのオイルレスフューザにも付着せず、巻き付かず、コート材料のフューザロールへの移りはなかった。得られた溶融定着シートは高レベルの光沢（７５°グロス＞９０ＧＵ）を有した。
【００５６】
実施例９
適度なせん断攪拌下、樹脂／ろう（ｗａｘ）粒子を５０％のトルエンと５０％のジオキソランの溶剤混合物に添加し、適当に２時間混合することによりコーティング組成物を調製した。最終コーティング固体は約２５重量％であった。コーティング中で使用した樹脂はヴィッテル（Ｖｉｔｅｌ）　５８５６Ｂ（登録商標）、低分子量非結晶ポリエステルであった。ろう（ｗａｘ）はモンタン酸ろう類から選択し、リコワックス（Ｌｉｃｏｗａｘ）Ｓ（登録商標）を使用した。樹脂のろう（ｗａｘ）に対する比率は約９５：５であった。
【００５７】
コーティング組成物を２５μｍバッグフィルタを通してステンレス鋼圧力ポット内に濾過した。コーティング基質は＃１　オフセット（Ｏｆｆｓｅｔ）Ｃ２Ｓオフセット（コンソリデイティッドペーパー社製の１６２ｇｓｍセンチュアグロスカバー）とした。スロットコーティングヘッドを用いてファウステルモデルＴＴコーター上でコーティングを塗布した。スロット幅は４ｍｉｌ、ダイギャップは３ｍｉｌ、ウェブ速度は８ｆｐｍとした。乾燥は共に１３５℃で動作する２列の空気インピンジメント乾燥機を用いて行った。塗布した乾燥コーティング厚は約７μｍであった。最終コーティング品質は均一であり欠陥がなかった。最終コートシートの光沢は約７５ＧＵ（６０°Ｇａｒｄｉｎｅｒグロス）であった。
【００５８】
３つの異なるオイルレスフューザでファウステルコートシートの評価を行った：１）ＮＩＣＥ、ゼロックスＤＣ１２プリンタにおいて使用されるオイルレスバージョンのフューザ、２）ゼロックスＤＣ２００６プリンタにおいて使用されるオイルレスフューザおよび３）ゼロックスフェーザ７７００プリンタにおいて使用されるオイルレスフューザ。シートはいずれのオイルレスフューザにも付着せず、巻き付かず、コート材料がフューザロールへ移ることはなかった。得られた溶融定着シートは高レベルの光沢（７５°グロス＞９０ＧＵ）を有した。
【００５９】
実施例１０
適度なせん断攪拌下、樹脂／ろう（ｗａｘ）粒子を４５％のメチルエチルケトンと、４５％のジオキサンと、１０％のイソプロパノールの溶剤混合物に添加し、適当に２時間混合することによりコーティング組成物を調製した。最終コーティング固体は約２５重量％であった。コーティング中で使用した樹脂はヴィッテル（Ｖｉｔｅｌ）　５８５６Ｂ（登録商標）、低分子量非結晶ポリエステルであった。ろう（ｗａｘ）はカルナウバろう類から選択し、スリップアイド（ＳｌｉｐＡｙｄ）ＳＬ５０３（登録商標）を使用した。樹脂のろう（ｗａｘ）に対する比率は約９６：４であった。
【００６０】
コーティング組成物を２５μｍバッグフィルタを通してステンレス鋼圧力ポット内に濾過した。コーティング基質は＃１　オフセット（Ｏｆｆｓｅｔ）Ｃ２Ｓオフセット（コンソリデイティッドペーパー社製の１６２ｇｓｍセンチュアグロスカバー）とした。スロットコーティングヘッドを用いてファウステルモデルＴＴコーター上でコーティングを塗布した。スロット幅は４ｍｉｌ、ダイギャップは３ｍｉｌ、ウェブ速度は８ｆｐｍとした。乾燥は共に１３５℃で動作する２列の空気インピンジメント乾燥機を用いて行った。塗布した乾燥コーティング厚は約６μｍであった。最終コーティング品質は均一であり欠陥がなかった。最終コートシートの光沢は約７０ＧＵ（６０°Ｇａｒｄｉｎｅｒグロス）であった。
【００６１】
３つの異なるオイルレスフューザでファウステルコートシートの評価を行った：１）ＮＩＣＥ、ゼロックスＤＣ１２プリンタにおいて使用されるオイルレスバージョンのフューザ、２）ゼロックスＤＣ２００６プリンタにおいて使用されるオイルレスフューザおよび３）ゼロックスフェーザ７７００プリンタにおいて使用されるオイルレスフューザ。シートはいずれのオイルレスフューザにも付着せず、巻き付かず、コート材料のフューザロールへの移りはなかった。得られた溶融定着シートは高レベルの光沢（７５°グロス＞９０ＧＵ）を有した。